선택 된 특정 한 가공 기술 에 상관없이 , 원료 를 충분 한 전단 / 압력 에서 블 렌 딩 하 고 , 충분 한 분산 을 보장 하 되 바람직 한 섬유 인성 및 신장 률 을 달성 할 수 없 을 정도 로 불연속 적 도메인 의 크기 를 부정 적 으로 감소 시킬 정도 로 높 지 는 않 도록 가열 한다 . 예 를 들 어 , 블 렌 딩 을 전형 적 으로 약 170 ℃ 내지 약 230 ℃, 몇몇 실시 양태 에서 는 약 175 ℃ 내지 약 220 ℃, 몇몇 실시 양태 에서 는 약 180 ℃ 내지 약 210 ℃ 의 온도 에서 수행 한다 . 마찬가지 로 , 용융 가공 동안 의 겉보기 전단 속도 는 약 10 초 - 1 내지 약 3000 초 - 1 , 몇몇 실시 양태 에서 는 약 50 초 - 1 내지 약 2000 초 - 1 , 몇몇 실시 양태 에서 는 약 100 초 - 1 내지 약 1200 초 - 1 의 범위 일 수 있 다 . 겉보기 전단 속도 는 4 Q / π R 3 ( 여기 서 , " Q 는 중합체 용융물 의 부피 유속 ( ""㎥/ s "") 이 고 R 은 용융 된 중합체 가 유동 하 며 관통 하 는 모세관 ( 예 를 들 어 "," 압출기 다이 ) 의 반경 ( "" m "") 임 ) 와 같 다 . 물론 ", 바람직 한 균 일도 를 달성 하 기 위해서 는 , 처리 속도 에 반비례 하 는 기타 변수 들 , 예컨대 용융 가공 동안 의 체류 시간 을 제어 할 수 도 있 다 .